ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта дня производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит соду кальцинированную и криолит при следующем соотношении компонентов, мас.%: глина монтмориллонитовая 64,0-70,0; уголь 5,0-6,0; доломит 20,0-25,0; сода кальцинированная 3,0-5,0; криолит 2,0-3,0.
В таблице приведены составы шихты.
Компоненты
Состав, мас.%:
1
2
3
Глина монтмориллонитовая
70,0
67,0
64,0
Уголь
5,0
5,5
6,0
Доломит
20,0
22,5
25,0
Сода кальцинированная
3,0
2,5
2,0
Криолит
2,0
2,5
3,0
Прочность заполнителя на сжатие (фракция 20-40 мм), МПа
~6
~6
~6
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Уголь, кварцевый песок и доломит размалывают, добавляют глину монтмориллонитовую, соду кальцинированную, криолит и смешивают. Полученную шихту увлажняют до 20-25%, формуют из нее пластическим способом гранулы, которые сушат и обжигают при температуре 900-1000°С.
Источник информации
1. SU 1161500, С04В 31/00, 1985.